СИСТЕМА И СПОСОБ ИЗВЛЕЧЕНИЯ РЕДКОЗЕМЕЛЬНЫХ ЭЛЕМЕНТОВ

1. Способ извлечения редкоземельных элементов из низкосортных руд, включающих первый металл, выбранный из группы, содержащей по меньшей мере один из железа и алюминия, и второй металл, выбранный из группы, состоящей из по меньшей мере одного из редкоземельных элементов (лантан, церий, празеодим, неодим, прометий, самарий, европий, гадолиний, тербий, диспрозий, гольмий, эрбий, тулий, иттербий, лютеций, иттрий и скандий), причем способ включает в себя этапы:
(i) высушивания руды при температуре от 20 до 150°C,
(ii) приведения руды в контакт с серной кислотой для получения сульфатов первой группы металлов,
(iii) подвергания этой смеси воздействию высоких температур для превращения первой группы сульфатов в фосфаты или другие устойчивые вещества, а второй группы - в сульфаты,
(iv) добавления воды для охлаждения смеси, селективного растворения редкоземельных элементов и
(v) подвергания редкоземельного раствора процессу очистки.
2. Способ по п. 1, в котором низкосортная руда содержит монацит, бастнезит или другой содержащий редкоземельные элементы минерал.
3. Способ по п. 1, дополнительно включающий этапы обогащения и уменьшения размера частиц руды.
4. Способ по п. 3, в котором размер частиц должен составлять 0,5 мм или менее.
5. Способ по п. 1, в котором этап контакта дополнительно включает этап надлежащего перемешивания руды с концентрированной (90-98%) серной кислотой.
6. Способ по п. 5, в котором добавляемую кислоту следует рассчитывать с учетом всех присутствующих щелочных и щелочно-земельных металлов и редкоземельных элементов плюс избыток от 0 до 50%.
7. Способ по п. 1, в котором заданная температура превращения редкоземельных элементов в сульфаты составляет между примерно 600 и 800°C.
8. Способ по п. 1, в котором заданная продолжительность пребывания при превращении редкоземельных элементов составляет между 1 и 12 ч.
9. Способ по п. 1, в котором плотность пульпы должна составлять не более чем 15% твердых веществ при температуре растворения 25°C.
10. Способ по п. 1, в котором pH раствора должен составлять не выше чем 1,5, но не ниже чем 5.
11. Способ по п. 1, в котором продолжительность пребывания при растворении должна составлять между 15 и 150 мин.
12. Способ по п. 1, в котором редкоземельный раствор обрабатывают одним из многочисленных процессов очистки, доступных в литературе.